폴리비닐 알콜 필름 을 60 ℃ 에서 3 배 연신 하 고 요오드 를 흡착 시킨 후 40 ℃ 의 붕산 수용액 에서 2 . 5 배 연신 하 여 제 1 편광자 를 제조 하 였 다 . 제 1 편광자 의 양면 에 기재 층 으로 트리 아세틸셀룰로스 필름 ( 두께 80 ㎛) 을 편광판 용 접착제 ( Z - 200 , Nippon Goshei 사 ) 로 접착 시켜 제 1 편광판 을 제조 하 였 다 .